СПОСОБ МОДИФИКАЦИИ ВЫСОКОМОЛЕКУЛЯРНОЙ ДИАНОВОЙ ЭПОКСИДНОЙ СМОЛЫ

1.  Способ изготовления высокомолекулярной диановой эпоксидной смолы с эпоксидным эквивалентом 714-833, модифицированной фенольным и фосфитным антиоксидантами при синтезе из низкомолекулярной эпоксидной смолы с эпоксидным числом 0,440-0,510 моль/100 г и бисфенола А, методом полиприсоединения в бескислородной атмосфере, при наличии катализатора фазового перехода, концентрация которого в реакционной массе составляет 0,05-0,5% мас., предпочтительно, 0,1-0,33% мас., а время реакции полиприсоединения составляет 60-360 минут, предпочтительно, 90-240 минут, отличающийся тем, что после добавления катализатора фазового перехода, в процессе реакции полиприсоединения, в температурном диапазоне 150-220°С, предпочтительно, 180-210 °С, добавляют в качестве фенольного антиоксиданта тетракис [метилен (3,5-ди-трет-бутил-4-гидроксигидроциннамат)] метан и в качестве фосфитного антиоксиданта применяют дифосфат бис (2,4-ди-трет-бутилфенил) пентаэритрит.
2.  Способ по п. 1, отличающийся тем, что фенольный и фосфитный антиоксиданты добавляют в течение от 10-200 минут, предпочтительно, 30-170 минут, после добавления катализатора полиприсоединения.
3.  Способ по п. 1, отличающийся тем, что в первую очередь добавляют фенольный антиоксидант в количестве 0,05-0,5% мас., предпочтительно, 0,075-0,3% мас., а затем добавляют фосфитный антиоксидант в количестве 0,05-0,4% мас., предпочтительно, 0,075¬0,25% мас.
4.  Способ по п. 1, отличающийся тем, что в качестве катализатора фазового перехода в реакции полиприсоединения используют четвертичную фосфониевую соль, предпочтительно, этилтрифенилфосфония бромид, бутилтрифенилфосфония хлорид или тетрафенилфосфония бромид.
5.  Способ по п. 4, отличающийся тем, что в качестве катализатора фазового перехода в реакции полиприсоединения используют этилтрифенилфосфония бромид.